(57)【要約】【課題】組成物に必要な一般的特性、適切な光学異方性、正の誘電率異方性、低いしきい値電圧、および高い電圧保持率を有する液晶組成物、並びにこの組成物を含有し、ＡＭ素子に必要な一般的特性、小さな消費電力および大きなコントラスト比を有するＡＭ素子を提供する。【解決手段】式（１−１）および式（１−２）で表される化合物の群から選択された少なくとも一つの化合物、並びに式（２−１）および式（２−２）で表される化合物の群から選択された少なくとも一つの化合物を含有する液晶組成物。2004204022.tif 000018式（１−１）、（１−２）、（２−１）、および（２−２）において、Ｒ１はアルキルであり；Ａ１は１，４−シクロへキシレンまたは１，４−フェニレンであり；Ｘ１およびＸ２は独立して水素またはフッ素であり；Ｙ１はフッ素、−ＯＣＦ２Ｈまたは−ＯＣＦ３であり；そしてＺ１およびＺ２は独立して単結合または−（ＣＨ２）２−である。【選択図】  なし【特許請求の範囲】
【請求項１】
式（１−１）および（１−２）で表される化合物の群から選択された少なくとも一つの化合物、並びに式（２−１）および（２−２）で表される化合物の群から選択された少なくとも一つの化合物を含有する液晶組成物。
2004204022.tif 000013
式（１−１）、（１−２）、（２−１）、および（２−２）において、Ｒ１はアルキルであり；Ａ１は１，４−シクロへキシレンまたは１，４−フェニレンであり；Ｘ１およびＸ２は独立して水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【請求項２】
液晶組成物の全重量に基づいて、式（１−１）および（１−２）で表される化合物の群から選択された少なくとも一つの化合物を１０〜６０重量％の範囲で、並びに式（２−１）および（２−２）で表される化合物の群から選択された少なくとも一つの化合物を４０〜８０重量％の範囲で含有する請求項１に記載の液晶組成物。
【請求項３】
式（１−１）および（１−２）で表される化合物の群から選択された少なくとも一つの化合物、並びに式（２−１）で表される化合物の群から選択された少なくとも一つの化合物を含有する液晶組成物。
2004204022.tif 000014
式（１−１）、（１−２）および（２−１）において、Ｒ１はアルキルであり；Ａ１は１，４−シクロへキシレンまたは１，４−フェニレンであり；Ｘ１およびＸ２は独立して水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【請求項４】
液晶組成物の全重量に基づいて、式（１−１）および（１−２）で表される化合物の群から選択された少なくとも一つの化合物を１０〜６０重量％の範囲で、並びに式（２−１）で表される化合物の群から選択された少なくとも一つの化合物を４０〜６０重量％の範囲で含有する請求項３に記載の液晶組成物。
【請求項５】
式（２−２）で表される化合物の群から選択された少なくとも一つの化合物をさらに含有することを特徴とする請求項３または４に記載の液晶組成物。
2004204022.tif 000015
式（２−２）において、Ｒ１はアルキルであり；Ｘ１は水素またはフッ素であり；そしてＺ１は単結合または−（ＣＨ２）２−である。
【請求項６】
液晶組成物の全重量に基づいて、式（２−２）で表される化合物の群から選択された少なくとも一つの化合物を４０重量％以下の範囲で含有することを特徴とする請求項５に記載の液晶組成物。
【請求項７】
式（１−１）で表される化合物の群から選択された少なくとも一つの化合物、式（２−１）で表される化合物の群から選択された少なくとも一つの化合物、および式（２−２）で表される化合物の群から選択された少なくとも一つの化合物を含有する液晶組成物。
2004204022.tif 000016
式（１−１）、（２−１）および（２−２）において、Ｒ１はアルキルであり；Ａ１は１，４−シクロへキシレンまたは１，４−フェニレンであり；Ｘ１は水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【請求項８】
液晶組成物の全重量に基づいて、式（１−１）で表される化合物の群から選択された少なくとも一つの化合物を１０〜４０重量％の範囲で、式（２−１）で表される化合物の群から選択された少なくとも一つの化合物を４０〜６０重量％の範囲で、および式（２−２）で表される化合物の群から選択された少なくとも一つの化合物を５〜４０重量％の範囲で含有する請求項７記載の液晶組成物。
【請求項９】
式（１−２）で表される化合物の群から選択された少なくとも一つの化合物をさらに含有することを特徴とする請求項７または８に記載の液晶組成物。
2004204022.tif 000017
式（１−２）において、Ｒ１はアルキルであり；Ａ１は１，４−シクロへキシレンまたは１，４−フェニレンであり；Ｘ１およびＸ２は独立して水素またはフッ素であり；そしてＹ１はフッ素、−ＯＣＦ２Ｈまたは−ＯＣＦ３である。
【請求項１０】
液晶組成物の全重量に基づいて、式（１−２）で表される化合物の群から選択された少なくとも一つの化合物を４０重量％以下の範囲で含有することを特徴とする請求項９に記載の液晶組成物。
【請求項１１】
請求項１〜１０いずれか１項に記載の液晶組成物を含有する液晶表示素子。
【発明の詳細な説明】
【０００１】
【発明の属する技術分野】
本発明は、ネマチック相および正の誘電率異方性を有する液晶組成物、およびこの液晶組成物を含有する液晶表示素子に関する。さらに詳しくは、低いしきい値電圧および高い電圧保持率を有する液晶組成物、並びに小さな消費電力および大きなコントラスト比を有する液晶表示素子に関する。
【０００２】
【従来の技術】
液晶表示素子において、液晶の動作モードに基づいた分類は、ＰＣ（phase change）、ＴＮ（twisted nematic）、ＳＴＮ（super twisted nematic）、ＥＣＢ（electrically controlled birefringence）、ＯＣＢ（optically compensatedbend）、ＩＰＳ（in-plane switching）、ＶＡ（vertical alignment）などである。素子の駆動方式に基づいた分類は、ＰＭ（passive matrix）とＡＭ（active matrix）である。ＰＭ（passive matrix）はスタティック（static）とマルチプレックス（multiplex）などに分類され、ＡＭはＴＦＴ（thin film transistor）、ＭＩＭ（metal insulator metal）などに分類される。ＴＦＴの分類は非晶質シリコン（amorphous silicon）および多結晶シリコン（polycrystal silicon）であり、後者は製造工程によって高温型と低温型とに分類される。光源に基づいた分類は、自然光を利用する反射型、バックライトを利用する透過型、自然光とバックライトの両方を利用する半透過型である。
【０００３】
これらの素子は適切な特性を有する液晶組成物を含有する。ＡＭ素子に使う組成物は、ＡＭ素子の一般的特性を向上させるため、下記の表１にまとめられた一般的特性が必要である。この一般的特性を市販されているＡＭ素子に基づいてさらに説明する。ネマチック相の温度範囲は、素子の使用できる温度範囲に関連する。ネマチック相の好ましい上限温度は８０℃以上であり、ネマチック相の好ましい下限温度は−３０℃以上である。素子で動画を表示するためには短い応答時間が好ましい。したがって、組成物における小さな粘度が好ましい。低温における小さな粘度はより好ましい。
【０００４】
2004204022.tif 000002
【０００５】
素子を設計する際に、組成物の光学異方性（Δｎ）と素子のセルギャップ（ｄ）の積（Δｎ・ｄ）を一定の値にする。この値は素子の種類によって異なる。透過型のＡＭ素子におけるΔｎ・ｄは約０．４５μｍである。透過型のＡＭ素子におけるセルギャップは、応答時間と製造技術とを考慮して４．０〜５．５μｍである。したがって、透過型のＡＭ素子には０．０８０〜０．１２０の光学異方性を有する組成物が主に用いられる。一方、反射型および半透過型のＡＭ素子におけるΔｎ・ｄは約０．２５μｍである。反射型および半透過型のＡＭ素子におけるセルギャップは、応答時間と製造技術とを考慮して２．０〜４．０μｍである。したがって、反射型および半透過型のＡＭ素子には０．０６０〜０．０７５の光学異方性を有する組成物が主に用いられる。
【０００６】
組成物における低いしきい値電圧は素子における小さな消費電力と大きなコントラスト比に寄与する。したがって、低いしきい値電圧が好ましい。初期に大きな比抵抗を有する組成物も好ましい。長時間使用したあとでも大きな比抵抗を有する組成物が好ましい。これらの比抵抗は、素子の電圧保持率（ＶＨＲ）に関係する。組成物における大きな比抵抗は、素子における大きな電圧保持率と大きなコントラスト比に寄与する。
【０００７】
低温で製造した多結晶シリコンを有するＴＦＴ素子は、非晶質シリコンを有するＴＦＴ素子に比べて、極めて大きな周波数で駆動される。したがって、この素子には誘電率異方性の小さな周波数依存性を有する組成物が好ましい。低温で小さな周波数依存性を有する組成物がさらに好ましい。
【０００８】
液晶組成物のしきい値電圧が低く、透過型のＡＭ素子に使うことが可能な組成物が開示されている（例えば、特許文献１参照。）。この組成物を加熱したあとに電圧保持率（本願の実施例ではＶＨＲ−２と表記した）を測定したところ、その値は９４％以下であった。この組成物を含有する透過型のＡＭ素子を長時間使用したあとに画像を表示させると、素子のコントラスト比が小さくなる。素子を長時間使用したあとのコントラスト比が小さい場合には、素子の商品価値が低下する。このような理由から、大きなコントラスト比で画像を表示するために、低いしきい値電圧および高い電圧保持率を有する組成物が、特に望まれている。
【０００９】
【特許文献１】
特開平９−２３５５５２号公報
【００１０】
【発明が解決しようとする課題】
本発明の目的は、組成物に必要な一般的特性、適切な光学異方性、正の誘電率異方性、低いしきい値電圧、および高い電圧保持率を有する液晶組成物、並びにこの組成物を含有し、ＡＭ素子に必要な一般的特性、小さな消費電力および大きなコントラスト比を有するＡＭ素子である。さらには、０．０８０〜０．１２０の光学異方性、特に低いしきい値電圧および特に高い電圧保持率を有する組成物、並びにこの組成物を含有する透過型のＡＭ素子である。
【００１１】
本発明のもう一つの目的は、組成物に必要な一般的特性、適切な光学異方性、正の誘電率異方性、低いしきい値電圧、および高い電圧保持率の特性において、幾つかの特性を充足する液晶組成物、並びにこの組成物を含有する液晶表示素子である。この目的は、幾つかの特性におけるバランスが適切である液晶組成物およびこの組成物を含有する液晶表示素子でもある。
【００１２】
【課題を解決するための手段】
本発明の態様は、項１〜項１１のとおりである。
１．  式（１−１）および式（１−２）で表される化合物の群から選択された少なくとも一つの化合物、並びに式（２−１）および式（２−２）で表される化合物の群から選択された少なくとも一つの化合物を含有する液晶組成物。
2004204022.tif 000003
式（１−１）、（１−２）、（２−１）、および（２−２）において、Ｒ１はアルキルであり；Ａ１は１，４−シクロへキシレンまたは１，４−フェニレンであり；Ｘ１およびＸ２は独立して水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【００１３】
２．  液晶組成物の全重量に基づいて、式（１−１）および式（１−２）で表される化合物の群から選択された少なくとも一つの化合物を１０〜６０重量％の範囲で、並びに式（２−１）および式（２−２）で表される化合物の群から選択された少なくとも一つの化合物を４０〜８０重量％の範囲で含有する項１に記載の液晶組成物。
【００１４】
３．  式（１−１）および式（１−２）で表される化合物の群から選択された少なくとも一つの化合物、並びに式（２−１）で表される化合物の群から選択された少なくとも一つの化合物を含有する液晶組成物。
2004204022.tif 000004
式（１−１）、（１−２）および（２−１）において、Ｒ１はアルキルであり；Ａ１は１，４−シクロへキシレンまたは１，４−フェニレンであり；Ｘ１およびＸ２は独立して水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【００１５】
４．  液晶組成物の全重量に基づいて、式（１−１）および式（１−２）で表される化合物の群から選択された少なくとも一つの化合物を１０〜６０重量％の範囲で、並びに式（２−１）で表される化合物の群から選択された少なくとも一つの化合物を４０〜６０重量％の範囲で含有する項３に記載の液晶組成物。
【００１６】
５．  式（２−２）で表される化合物の群から選択された少なくとも一つの化合物をさらに含有することを特徴とする項３または４に記載の液晶組成物。
2004204022.tif 000005
式（２−２）において、Ｒ１はアルキルであり；Ｘ１は水素またはフッ素であり；そしてＺ１は単結合または−（ＣＨ２）２−である。
【００１７】
６．  液晶組成物の全重量に基づいて、式（２−２）で表される化合物の群から選択された少なくとも一つの化合物を４０重量％以下の範囲で含有することを特徴とする項５に記載の液晶組成物。
【００１８】
７．  式（１−１）で表される化合物の群から選択された少なくとも一つの化合物、式（２−１）で表される化合物の群から選択された少なくとも一つの化合物、および式（２−２）で表される化合物の群から選択された少なくとも一つの化合物を含有する液晶組成物。
2004204022.tif 000006
式（１−１）、（２−１）および（２−２）において、Ｒ１はアルキルであり；Ａ１は１，４−シクロへキシレンまたは１，４−フェニレンであり；Ｘ１は水素またはフッ素であり；Ｙ１はフッ素、−ＯＣＦ２Ｈまたは−ＯＣＦ３であり；そしてＺ１およびＺ２は独立して単結合または−（ＣＨ２）２−である。
【００１９】
８．  液晶組成物の全重量に基づいて、式（１−１）で表される化合物の群から選択された少なくとも一つの化合物を１０〜４０重量％の範囲で、式（２−１）で表される化合物の群から選択された少なくとも一つの化合物を４０〜６０重量％の範囲で、および式（２−２）で表される化合物の群から選択された少なくとも一つの化合物を５〜４０重量％の範囲で含有する項７記載の液晶組成物。
【００２０】
９．  式（１−２）で表される化合物の群から選択された少なくとも一つの化合物をさらに含有することを特徴とする項７または８に記載の液晶組成物。
2004204022.tif 000007
式（１−２）において、Ｒ１はアルキルであり；Ａ１は１，４−シクロへキシレンまたは１，４−フェニレンであり；Ｘ１およびＸ２は独立して水素またはフッ素であり；そしてＹ１はフッ素、−ＯＣＦ２Ｈまたは−ＯＣＦ３である。
【００２１】
１０．  液晶組成物の全重量に基づいて、式（１−２）で表される化合物の群から選択された少なくとも一つの化合物を４０重量％以下の範囲で含有することを特徴とする項９に記載の液晶組成物。
【００２２】
１１．  項１〜１０いずれか１項に記載の液晶組成物を含有する液晶表示素子。
【００２３】
化合物（１−１）、化合物（１−２）、化合物（２−１）、および化合物（２−２）において、Ｒ１の記号を複数の化合物に用いた。複数の化合物において、Ｒ１によって表わされる具体的な基は同一であってもよいし、異なってもよい。化合物（１−１）のＲ１がエチルであり、化合物（１−２）のＲ１がエチルであるケースがある。化合物（１−１）のＲ１がエチルであり、化合物（１−２）のＲ１がプロピルであるケースもある。同様に、Ａ１、Ｚ１、Ｚ２、Ｘ１、Ｘ２、またはＹ１の記号によって表わされる具体的な基が、２つの化合物においてお互いに同一であってもよいし、異なってもよい。これらの記号について、好ましい態様を以下に述べる。
【００２４】
好ましいＲ１は炭素数１〜１０のアルキルである。好ましいアルキルは、メチル、エチル、プロピル、ブチル、ペンチル、ヘキシル、ヘプチル、またはオクチルである。さらに好ましいアルキルは、エチル、プロピル、ブチル、ペンチル、またはヘプチルである。
【００２５】
化合物（１−１）、化合物（１−２）、化合物（２−１）、および化合物（２−２）の１，４−シクロヘキシレンに関する立体配置は、シスよりもトランスが好ましい。
【００２６】
【発明の実施の形態】
この明細書における用語の使い方は次のとおりである。本発明の液晶組成物または本発明の液晶表示素子をそれぞれ「組成物」または「素子」と表記することがある。液晶表示素子は液晶表示パネルおよび液晶表示モジュールの総称である。液晶組成物の主成分は液晶性化合物である。これはネマチック相、スメクチック相などの液晶相を有する化合物および液晶相を有しないが組成物の成分として有用な化合物の総称である。「化合物（１）」は、式（１）で表わされる化合物の群から選択された少なくとも１つの化合物を意味する。「化合物（１）および化合物（２）」は、式（１）で表わされる化合物の群から選択された少なくとも１つの化合物および式（２）で表される化合物の群から選択された少なくとも１つの化合物を意味する。「化合物（１）および（２）」は「式（１）および（２）で表される化合物の群から選択された少なくとも１つの化合物を意味する。光学異方性などの物性を説明する際には、実施例に記載した方法で測定した値を用いた。
【００２７】
本発明の組成物は、組成物に必要な一般的特性を有し、さらに０．０８０〜０．１２０の光学異方性、正の誘電率異方性、特に低いしきい値電圧、および特に高い電圧保持率を有する。本発明のＡＭ素子は、この組成物を含有し、そしてＡＭ素子に必要な一般的特性、小さな消費電力および大きなコントラスト比を有する。この組成物は、透過型のＡＭ素子に特に適する。
【００２８】
本発明のもう一つの組成物は、組成物に必要な一般的特性、適切な光学異方性、正の誘電率異方性、特に低いしきい値電圧、および特に高い電圧保持率の特性において、幾つかの特性を充足する。この組成物は、幾つかの特性におけるバランスが適切である。本発明の素子は、この組成物を含有する。
【００２９】
まず、第一成分が化合物（１−１）および（１−２）であり、第二成分が化合物（２−１）および（２−２）である組成物について説明する。第一のタイプの組成物は、少なくとも第一成分および第二成分を含有する。この組成物はその他の化合物をさらに含有してもよい。その他の化合物は、第一成分および第二成分とは異なる。その他の化合物は液晶性化合物や添加物などの化合物である。組成物の特性を調整するなどの目的でこれらの成分とは異なる液晶性化合物を添加してもよい。添加物を添加して組成物の特性を調整してもよい。液晶のらせん構造を誘起してねじれ角を与える目的で光学活性な化合物を添加してもよい。ＧＨ（Guest host）モードの素子に使うために二色性色素を添加してもよい。
【００３０】
第二のタイプの組成物は、実質的に第一成分および第二成分のみからなる。「実質的に」は、この組成物がこれらの成分とは異なる液晶性化合物を含有しないことを意味する。「実質的に」は、組成物の成分である化合物に含まれていた不純物、光学活性な化合物、色素などの化合物をこれらの組成物がさらに含有してもよいことも意味する。
【００３１】
次に、第一成分が化合物（１−１）および（１−２）であり、第二成分が化合物（２−１）である組成物について説明する。第一のタイプの組成物は、少なくとも第一成分および第二成分を含有する。この組成物は第三成分として化合物（２−２）をさらに含有してもよい。これらの組成物はその他の化合物をさらに含有してもよい。その他の化合物は、第一成分、第二成分および第三成分とは異なる。その他の化合物は液晶性化合物や添加物などの化合物である。組成物の特性を調整するなどの目的でこれらの成分とは異なる液晶性化合物を添加してもよい。添加物を添加して組成物の特性を調整してもよい。液晶のらせん構造を誘起してねじれ角を与える目的で光学活性な化合物を添加してもよい。ＧＨ（Guest host）モードの素子に使うために二色性色素を添加してもよい。
【００３２】
第二のタイプの組成物は、実質的に第一成分および第二成分のみからなる、または実質的に第一成分、第二成分および第三成分のみからなる。「実質的に」は、これらの組成物がこれらの成分とは異なる液晶性化合物を含有しないことを意味する。「実質的に」は、組成物の成分である化合物に含まれていた不純物、光学活性な化合物、色素などの化合物をこれらの組成物がさらに含有してもよいことも意味する。
【００３３】
最後に、第一成分が化合物（１−１）であり、第二成分が化合物（２−１）であり、第三成分が化合物（２−２）である組成物について説明する。第一のタイプの組成物は、少なくとも第一成分、第二成分および第三成分を含有する。この組成物は第四成分として化合物（１−２）をさらに含有してもよい。これらの組成物はその他の化合物をさらに含有してもよい。その他の化合物は、第一成分、第二成分、第三成分、および第四成分とは異なる。その他の化合物は液晶性化合物や添加物などの化合物である。組成物の特性を調整するなどの目的でこれらの成分とは異なる液晶性化合物を添加してもよい。添加物を添加して組成物の特性を調整してもよい。液晶のらせん構造を誘起してねじれ角を与える目的で光学活性な化合物を添加してもよい。ＧＨ（Guest host）モードの素子に使うために二色性色素を添加してもよい。
【００３４】
第二のタイプの組成物は、実質的に第一成分、第二成分および第三成分のみからなる、または実質的に第一成分、第二成分、第三成分、および第四成分のみからなる。「実質的に」は、これらの組成物がこれらの成分とは異なる液晶性化合物を含有しないことを意味する。「実質的に」は、組成物の成分である化合物に含まれていた不純物、光学活性な化合物、色素などの化合物をこれらの組成物がさらに含有してもよいことも意味する。
【００３５】
これらの組成物を次の順で説明する。第一に、組成物の成分である化合物の主要な特性、および化合物を組成物に添加したとき、組成物に生じた主要な効果を説明する。第二に、成分である化合物の好ましい割合およびその理由について説明する。第三に、成分である化合物の具体的な例を示す。第四に、これらの化合物の合成法を述べる。
【００３６】
本発明の組成物における化合物の主要な特性を下記の表２にまとめた。表２の記号において、Ｌは大きいまたは高い、Ｍは中程度の、そしてＳは小さいまたは低いことを意味する。Ｌ、Ｍ、Ｓの記号は、化合物における相対的な評価である。下記の説明において、上限温度はネマチック相における上限温度を意味する。下限温度はネマチック相における下限温度を意味する。
【００３７】
2004204022.tif 000008
【００３８】
化合物を組成物に添加したとき、組成物に生じた主要な効果は次のとおりである。高い上限温度を有する化合物は組成物における上限温度を上げる。小さな粘度を有する化合物は組成物における粘度を下げる。小さな光学異方性を有する化合物は組成物における光学異方性を小さくする。大きな光学異方性を有する化合物は組成物における光学異方性を大きくする。大きな誘電率異方性を有する化合物は組成物における誘電率異方性を大きくし、そしてしきい値電圧を下げる。大きな比抵抗を有する化合物は素子における電圧保持率を上げる。「比抵抗が大きい」は、組成物が初期に大きな比抵抗を有し、そして長時間使用したあとでも組成物が大きな比抵抗を有することを意味する。「電圧保持率が大きい」は、素子が初期に大きな電圧保持率を有し、そして長時間使用したあとでも素子が大きな電圧保持率を有することを意味する。
【００３９】
組成物の成分である化合物の好ましい割合、およびその理由は次のとおりである。割合は組成物の全重量に基づいた重量百分率（重量％）である。
【００４０】
第一成分が化合物（１−１）および（１−２）であり、第二成分が化合物（２−１）および（２−２）である組成物についてまず説明する。化合物（１−１）および（１−２）の好ましい割合は、しきい値電圧を特に下げるために１０％以上であり、そして下限温度を下げるために６０％以下である。さらに好ましい割合は１０％〜５０％である。化合物（２−１）および（２−２）の好ましい割合は、粘度を下げるために４０％以上であり、そして下限温度を下げるために８０％以下である。さらに好ましい割合は５０％〜７５％である。
【００４１】
第一成分が化合物（１−１）および（１−２）であり、第二成分が化合物（２−１）である組成物について次に説明する。化合物（１−１）および（１−２）の好ましい割合は、しきい値電圧を特に下げるために１０％以上であり、そして下限温度を下げるために６０％以下である。さらに好ましい割合は１０％〜５０％である。化合物（２−１）の好ましい割合は、粘度を下げるため、上限温度を上げるため、および光学異方性を小さくするために４０％以上であり、そして下限温度を下げるために６０％以下である。さらに好ましい割合は４５％〜５５％である。第三成分として化合物（２−２）をさらに添加する場合、この化合物の好ましい割合は、光学異方性を小さくするために４０％以下または１〜４０％を添加する。さらに好ましい割合は３％〜３０％である。
【００４２】
第一成分が化合物（１−１）であり、第二成分が化合物（２−１）であり、第三成分が化合物（２−２）である組成物について最後に説明する。化合物（１−１）の好ましい割合は、しきい値電圧を下げるために１０％以上であり、そして下限温度を下げるために４０％以下である。さらに好ましい割合は１０％〜３５％である。化合物（２−１）の好ましい割合は、上限温度を上げるため、および光学異方性を小さくするために４０％以上であり、そして下限温度を下げるために６０％以下である。さらに好ましい割合は４５％〜５５％である。化合物（２−２）の好ましい割合は、粘度を下げるために５％以上であり、そして下限温度を下げるため、および光学異方性を小さくするために４０％以下である。さらに好ましい割合は５％〜３０％である。第四成分として化合物（１−２）をさらに添加する場合、この化合物の好ましい割合は、しきい値電圧を下げるために４０％以下または１〜４０％である。さらに好ましい割合は１％〜２０％である。
【００４３】
組成物の成分である化合物（１−１）、化合物（１−２）、化合物（２−１）、および化合物（２−２）の好ましい例は、それぞれ化合物（１−１−１）〜化合物（１−１−８）、化合物（１−２−１）〜化合物（１−２−１４）、化合物（２−１−１）〜化合物（２−１−３）、および化合物（２−２−１）〜化合物（２−２−３）である。これらの好ましい化合物において、Ｒ１の記号を複数の化合物に用いた。任意の２つの化合物において、Ｒ１によって表わされる具体的な基は同一であってもよいし、異なってもよい。これらの記号について、好ましい態様を以下に述べる。
【００４４】
好ましいＲ１は炭素数１〜１０のアルキルである。これらの好ましい化合物の１，４−シクロヘキシレンに関する立体配置はシスよりもトランスが好ましい。
【００４５】
2004204022.tif 000009
2004204022.tif 000010
【００４６】
2004204022.tif 000011
【００４７】
組成物の成分である化合物は、既知の方法によって合成できる。化合物（１−１−１）および化合物（１−２−１）は、特開平９−２７８６９８号公報に記載された方法を修飾することによって合成できる。化合物（２−１−１）および化合物（２−２−１）は、特開平２−２３３６２６号公報に記載された方法によって合成できる。
【００４８】
その他の化合物は、オーガニック・シンセシス（Organic Syntheses, John Wiley & Sons, Inc）、オーガニック・リアクションズ（Organic Reactions, JohnWiley & Sons, Inc)、コンプリヘンシブ・オーガニック・シンセシス（Comprehensive Organic Synthesis, Pergamon Press）、新実験化学講座（丸善）などの成書に記載された方法によって合成できる。組成物は、このようにして得た化合物から公知の方法によって調製される。例えば、成分である化合物を混合し、加熱によって互いに溶解させる。
【００４９】
本発明の組成物はＡＭ素子に適する。この組成物は０．０８０〜０．１２０の光学異方性を有するので透過型のＡＭ素子に特に適する。成分である化合物の割合を制御する、またはその他の液晶性化合物を添加することによって、０．０７０〜０．１８０の光学異方性を有する組成物、さらには０．０６０〜０．２００の光学異方性を有する組成物を調製してもよい。したがって、この組成物はＡＭ素子だけでなくＰＭ素子にも使用することが可能である。この組成物は、ＰＣ、ＴＮ、ＳＴＮ、ＥＣＢ、ＯＣＢ、ＩＰＳ、ＶＡなどのモードを有する素子に使用できる。これらの素子が反射型、透過型または半透過型であってもよい。この組成物をマイクロカプセル化して作製したＮＣＡＰ（nematic curvilinear aligned phase）素子や、組成物中に三次元の網目状高分子を形成させたＰＤ（polymerdispersed）素子、例えばＰＮ（polymer network）素子にも使用できる。
【００５０】
【実施例】
以下に、実施例により本発明を詳細に説明する。本発明はこれらの実施例によって限定されない。比較例および実施例に示した成分の割合は、重量百分率（重量％）である。比較例および実施例における化合物は、下記の表３の定義に基づいて記号により表した。これらの化合物において、１，４−シクロヘキシレンの立体配置はトランスである。実施例中の記号の後にあるかっこ内の番号は、好ましい化合物の番号に対応し、そして（−）はその他の成分であることを表す。最後に、組成物の特性値を示した。
【００５１】
2004204022.tif 000012
【００５２】
特性値の測定は次の方法にしたがった。
ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と表記することがある。
【００５３】
ネマチック相の下限温度（ＴＣ；℃）：ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と表記することがある。
【００５４】
光学異方性（Δｎ；２５℃で測定）：波長が５８９ｎｍの光によりアッベ屈折計を用いて測定した。
【００５５】
粘度（η；２０℃で測定；ｍＰａ・ｓ）：粘度の測定にはＥ型粘度計を用いた。
【００５６】
誘電率異方性（Δε；２５℃で測定）：２枚のガラス基板の間隔（セルギャップ）が９μｍ、ツイスト角が８０度の液晶セルに試料を入れた。このセルに１０ボルトを印加して、液晶分子の長軸方向における誘電率（ε‖）を測定した。０．５ボルトを印加して、液晶分子の短軸方向における誘電率（ε⊥）を測定した。誘電率異方性の値は、Δε＝ε‖−ε⊥、の式から計算した。正の誘電率異方性を有する組成物をこの方法によって測定した。
【００５７】
しきい値電圧（Ｖｔｈ；２５℃で測定；Ｖ）：２枚のガラス基板の間隔（セルギャップ）が（０．５／Δｎ）μｍであり、ツイスト角が８０度であるノーマリーホワイトモード（normally white mode）のＴＮ素子に試料を入れた。このＴＮ素子に周波数が３２Ｈｚである矩形波を印加した。印加電圧を上昇させ、素子を通過する光の透過率が９０％になったときの電圧の値を測定した。
【００５８】
電圧保持率（ＶＨＲ；％）：日本電子機械工業会規格（Standard of ElectricIndustries Association of Japan）ＥＩＡＪ  ＥＤ−２５２１Ａに記載された液晶組成物および配向膜を有する素子の電圧保持率を測定する方法にしたがった。測定に用いたＴＮ素子はポリイミド配向膜を有し、そしてセルギャップは６μｍであった。２５℃のＴＮ素子に印加した電圧の波形を陰極線オシロスコープで観測し、単位周期において電圧曲線と横軸との間の面積を求めた。この面積を、ＴＮ素子を取り除いて測定した電圧の波形から同様にして求めた面積と比較して電圧保持率を算出した。この測定値をＶＨＲ−１と記載した。一方、ＴＮ素子を１００℃、２５０時間加熱した。２５℃に戻したあと、同様な方法で電圧保持率を測定した。加熱後の測定値をＶＨＲ−２と記載した。この加熱テストは、素子を長時間使用するテストの代わりに行った。
【００５９】
比較例１
特開平９−２３５５５２号公報に開示された組成物の中から、最も低いしきい値電圧を有する実施例３を選んだ。この組成物において、ＶＨＲ−２は低い。
２−ＨＧＢ（Ｆ，Ｆ）−Ｆ                                  ８％
３−ＨＧＢ（Ｆ，Ｆ）−Ｆ                                  ８％
４−ＨＧＢ（Ｆ，Ｆ）−Ｆ                                  ７％
５−ＨＧＢ（Ｆ，Ｆ）−Ｆ                                  ７％
３−Ｈ２ＨＢ（Ｆ，Ｆ）−Ｆ                              １２％
４−Ｈ２ＨＢ（Ｆ，Ｆ）−Ｆ                              １０％
３−ＨＢＢ（Ｆ，Ｆ）−Ｆ                                １５％
３−ＨＨＥＢ（Ｆ，Ｆ）−Ｆ                              １０％
２−ＨＢＥＢ（Ｆ，Ｆ）−Ｆ                                ３％
３−ＨＢＥＢ（Ｆ，Ｆ）−Ｆ                                ５％
５−ＨＢＥＢ（Ｆ，Ｆ）−Ｆ                                ３％
２−ＨＨＢＢ（Ｆ，Ｆ）−Ｆ                                ３％
３−ＨＨＢＢ（Ｆ，Ｆ）−Ｆ                                ３％
４−ＨＨＢＢ（Ｆ，Ｆ）−Ｆ                                ３％
３−ＨＨ２ＢＢ（Ｆ，Ｆ）−Ｆ                              ３％
ＮＩ＝８３．１℃；ＴＣ＜−３０℃；Δｎ＝０．０９４；η＝３８．０ｍＰａ・ｓ；Ｖｔｈ＝１．１０Ｖ；ＶＨＲ−１＝９８．３％；ＶＨＲ−２＝９３．２％．
【００６０】
実施例１
２−ＨＢＺＢ（Ｆ）−Ｆ                  （１−１−２）    ３％
３−ＨＢＺＢ（Ｆ）−Ｆ                  （１−１−２）    ７％
４−ＨＢＺＢ（Ｆ）−Ｆ                  （１−１−２）    ６％
５−ＨＢＺＢ（Ｆ）−Ｆ                  （１−１−２）    ６％
３−ＢＢＺＢ（Ｆ）−ＯＣＦ３            （１−１−６）    ５％
５−ＢＢＺＢ（Ｆ）−ＯＣＦ３            （１−１−６）    ５％
３−ＢＢ（Ｆ，Ｆ）ＺＢ（Ｆ，Ｆ）−Ｆ    （１−２−６）  １０％
３−ＢＢ（Ｆ，Ｆ）ＺＢ−Ｆ              （１−２−８）    ８％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
ＮＩ＝８１．９℃；ＴＣ＜−３０℃；Δｎ＝０．１０８；η＝３０．２ｍＰａ・ｓ；Ｖｔｈ＝１．１０Ｖ；ＶＨＲ−１＝９８．７％；ＶＨＲ−２＝９７．５％．
【００６１】
実施例２
３−ＨＢＺＢ（Ｆ）−ＯＣＦ３            （１−１−３）    ６％
４−ＨＢＺＢ（Ｆ）−ＯＣＦ３            （１−１−３）    ６％
５−ＨＢＺＢ（Ｆ）−ＯＣＦ３            （１−１−３）    ６％
２−ＢＢＺＢ（Ｆ）−Ｆ                  （１−１−５）    ５％
３−ＢＢＺＢ（Ｆ）−Ｆ                  （１−１−５）    ５％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １１％
５−ＨＢＢ（Ｆ，Ｆ）−Ｆ                （２−２−１）  １１％
ＮＩ＝８２．２℃；ＴＣ＜−３０℃；Δｎ＝０．１０８；η＝２６．６ｍＰａ・ｓ；Ｖｔｈ＝１．３１Ｖ；ＶＨＲ−１＝９８．６％；ＶＨＲ−２＝９７．３％．
【００６２】
実施例３
３−ＨＢＺＢ（Ｆ，Ｆ）−Ｆ              （１−１−１）    ２％
３−ＢＢＺＢ（Ｆ，Ｆ）−Ｆ              （１−１−４）    ４％
５−ＢＢＺＢ（Ｆ，Ｆ）−Ｆ              （１−１−４）    ３％
３−ＢＢＺＢ（Ｆ）−Ｆ                  （１−１−５）    ６％
５−ＢＢＺＢ（Ｆ）−Ｆ                  （１−１−５）    ５％
２−ＢＢＺＢ（Ｆ）−ＯＣＦ３            （１−１−６）    ３％
３−ＢＢＺＢ（Ｆ）−ＯＣＦ３            （１−１−６）    ６％
５−ＢＢＺＢ（Ｆ）−ＯＣＦ３            （１−１−６）    ６％
２−ＨＨＢ（Ｆ，Ｆ）−Ｆ                （２−１−１）    ３％
３−ＨＨＢ（Ｆ，Ｆ）−Ｆ                （２−１−１）    ７％
２−Ｈ２ＨＢ（Ｆ，Ｆ）−Ｆ              （２−１−２）    ５％
３−Ｈ２ＨＢ（Ｆ，Ｆ）−Ｆ              （２−１−２）  １１％
４−Ｈ２ＨＢ（Ｆ，Ｆ）−Ｆ              （２−１−２）    ８％
５−Ｈ２ＨＢ（Ｆ，Ｆ）−Ｆ              （２−１−２）  １５％
３−ＨＢＢ（Ｆ，Ｆ）−Ｆ                （２−２−１）    ８％
５−ＨＢＢ（Ｆ，Ｆ）−Ｆ                （２−２−１）    ８％
ＮＩ＝８１．３℃；ＴＣ＜−３０℃；Δｎ＝０．１１９；η＝３３．１ｍＰａ・ｓ；Ｖｔｈ＝１．３１Ｖ；ＶＨＲ−１＝９８．５％；ＶＨＲ−２＝９７．５％．
【００６３】
実施例４
３−ＢＢＺＢ（Ｆ，Ｆ）−Ｆ              （１−１−４）    ４％
５−ＢＢＺＢ（Ｆ，Ｆ）−Ｆ              （１−１−４）    ３％
３−ＢＢＺＢ（Ｆ）−Ｆ                  （１−１−５）    ６％
５−ＢＢＺＢ（Ｆ）−Ｆ                  （１−１−５）    ５％
２−ＢＢＺＢ（Ｆ）−ＯＣＦ３            （１−１−６）    ３％
３−ＢＢＺＢ（Ｆ）−ＯＣＦ３            （１−１−６）    ６％
５−ＢＢＺＢ（Ｆ）−ＯＣＦ３            （１−１−６）    ６％
３−ＨＢ（Ｆ，Ｆ）ＺＢ−Ｆ              （１−２−３）    ２％
２−ＨＨＢ（Ｆ，Ｆ）−Ｆ                （２−１−１）    ３％
３−ＨＨＢ（Ｆ，Ｆ）−Ｆ                （２−１−１）    ７％
２−Ｈ２ＨＢ（Ｆ，Ｆ）−Ｆ              （２−１−２）    ５％
３−Ｈ２ＨＢ（Ｆ，Ｆ）−Ｆ              （２−１−２）  １１％
４−Ｈ２ＨＢ（Ｆ，Ｆ）−Ｆ              （２−１−２）    ８％
５−Ｈ２ＨＢ（Ｆ，Ｆ）−Ｆ              （２−１−２）  １５％
３−ＨＢＢ（Ｆ，Ｆ）−Ｆ                （２−２−１）    ８％
５−ＨＢＢ（Ｆ，Ｆ）−Ｆ                （２−２−１）    ８％
ＮＩ＝８０．３℃；ＴＣ＜−３０℃；Δｎ＝０．１１８；η＝３２．８ｍＰａ・ｓ；Ｖｔｈ＝１．２９Ｖ；ＶＨＲ−１＝９８．６％；ＶＨＲ−２＝９７．３％．
【００６４】
実施例５
２−ＨＢＺＢ（Ｆ）−ＯＣＦ３            （１−１−３）    ４％
３−ＨＢＺＢ（Ｆ）−ＯＣＦ３            （１−１−３）    ５％
５−ＨＢＺＢ（Ｆ）−ＯＣＦ３            （１−１−３）    ５％
３−ＢＢＺＢ（Ｆ）−Ｆ                  （１−１−５）    ５％
５−ＢＢＺＢ（Ｆ）−Ｆ                  （１−１−５）    ５％
３−ＢＢ（Ｆ，Ｆ）ＺＢ（Ｆ）−Ｆ        （１−２−７）    ４％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １１％
５−ＨＢＢ（Ｆ，Ｆ）−Ｆ                （２−２−１）  １１％
ＮＩ＝８０．０℃；ＴＣ＜−３０℃；Δｎ＝０．１０７；η＝２６．１ｍＰａ・ｓ；Ｖｔｈ＝１．２８Ｖ；ＶＨＲ−１＝９８．７％；ＶＨＲ−２＝９７．６％．
【００６５】
実施例６
２−ＨＢＺＢ（Ｆ）−Ｆ                  （１−１−２）    ４％
３−ＨＢＺＢ（Ｆ）−Ｆ                  （１−１−２）    ６％
４−ＨＢＺＢ（Ｆ）−Ｆ                  （１−１−２）    ６％
５−ＨＢＺＢ（Ｆ）−Ｆ                  （１−１−２）    ６％
３−ＢＢＺＢ（Ｆ）−ＯＣＦ３            （１−１−６）    ５％
５−ＢＢＺＢ（Ｆ）−ＯＣＦ３            （１−１−６）    ５％
３−ＢＢ（Ｆ，Ｆ）ＺＢ−Ｆ              （１−２−８）    ４％
５−ＢＢ（Ｆ，Ｆ）ＺＢ−Ｆ              （１−２−８）    ４％
３−ＢＢ（Ｆ，Ｆ）ＺＢ（Ｆ）−ＯＣＦ３  （１−２−９）    ５％
５−ＢＢ（Ｆ，Ｆ）ＺＢ（Ｆ）−ＯＣＦ３  （１−２−９）    ５％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
ＮＩ＝８３．５℃；ＴＣ＜−３０℃；Δｎ＝０．１０９；η＝３０．７ｍＰａ・ｓ；Ｖｔｈ＝１．１３Ｖ；ＶＨＲ−１＝９８．２％；ＶＨＲ−２＝９７．０％．
【００６６】
実施例７
２−ＨＢＺＢ（Ｆ）−ＯＣＦ３            （１−１−３）    ３％
３−ＨＢＺＢ（Ｆ）−ＯＣＦ３            （１−１−３）    ５％
５−ＨＢＺＢ（Ｆ）−ＯＣＦ３            （１−１−３）    ５％
３−ＢＢＺＢ（Ｆ）−Ｆ                  （１−１−５）    ５％
５−ＢＢＺＢ（Ｆ）−Ｆ                  （１−１−５）    ５％
３−ＢＢ（Ｆ，Ｆ）ＺＢ−ＯＣＦ３        （１−２−１０）  ５％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １１％
５−ＨＢＢ（Ｆ，Ｆ）−Ｆ                （２−２−１）  １１％
ＮＩ＝８０．０℃；ＴＣ＜−３０℃；Δｎ＝０．１０８；η＝２５．８ｍＰａ・ｓ；Ｖｔｈ＝１．２６Ｖ；ＶＨＲ−１＝９８．６％；ＶＨＲ−２＝９７．５％．
【００６７】
実施例８
２−ＨＢＺＢ（Ｆ）−ＯＣＦ３            （１−１−３）    ３％
３−ＨＢＺＢ（Ｆ）−ＯＣＦ３            （１−１−３）    ５％
４−ＨＢＺＢ（Ｆ）−ＯＣＦ３            （１−１−３）    ３％
５−ＨＢＺＢ（Ｆ）−ＯＣＦ３            （１−１−３）    ４％
３−ＢＢＺＢ（Ｆ）−Ｆ                  （１−１−５）    ５％
５−ＢＢＺＢ（Ｆ）−Ｆ                  （１−１−５）    ５％
３−ＨＢ（Ｆ，Ｆ）ＺＢ−ＯＣＦ３        （１−２−５）    ３％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １０％
５−ＨＢＢ（Ｆ，Ｆ）−Ｆ                （２−２−１）    ７％
３−ＨＢ（Ｆ）Ｂ（Ｆ，Ｆ）−Ｆ          （２−２−３）    ５％
ＮＩ＝８０．１℃；ＴＣ＜−３０℃；Δｎ＝０．１０６；η＝２６．２ｍＰａ・ｓ；Ｖｔｈ＝１．２４Ｖ；ＶＨＲ−１＝９８．３％；ＶＨＲ−２＝９７．１％．
【００６８】
実施例９
３−ＢＢＺＢ（Ｆ）−Ｆ                  （１−１−５）    ２％
３−ＢＢＺＢ（Ｆ）−ＯＣＦ３            （１−１−６）    ６％
５−ＢＢＺＢ（Ｆ）−ＯＣＦ３            （１−１−６）    ６％
２−ＨＨＢ（Ｆ，Ｆ）−Ｆ                （２−１−１）    ３％
３−ＨＨＢ（Ｆ，Ｆ）−Ｆ                （２−１−１）    ７％
２−Ｈ２ＨＢ（Ｆ，Ｆ）−Ｆ              （２−１−２）    ５％
３−Ｈ２ＨＢ（Ｆ，Ｆ）−Ｆ              （２−１−２）  １１％
４−Ｈ２ＨＢ（Ｆ，Ｆ）−Ｆ              （２−１−２）    ８％
５−Ｈ２ＨＢ（Ｆ，Ｆ）−Ｆ              （２−１−２）  １５％
３−ＨＢＢ（Ｆ，Ｆ）−Ｆ                （２−２−１）    ７％
５−ＨＢＢ（Ｆ，Ｆ）−Ｆ                （２−２−１）    ７％
３−ＨＨＺＢ（Ｆ，Ｆ）−Ｆ              （−）            ５％
３−ＨＨＺＢ（Ｆ）−Ｆ                  （−）            ６％
５−ＨＨＺＢ（Ｆ）−Ｆ                  （−）            ５％
３−ＨＨＺＢ（Ｆ）−ＯＣＦ３            （−）            ４％
５−ＨＨＺＢ（Ｆ）−ＯＣＦ３            （−）            ３％
ＮＩ＝８４．１℃；ＴＣ＜−３０℃；Δｎ＝０．０９８；η＝３１．０ｍＰａ・ｓ；Ｖｔｈ＝１．３１Ｖ；ＶＨＲ−１＝９８．５％；ＶＨＲ−２＝９７．５％．
【００６９】
実施例１０
３−ＢＢＺＢ（Ｆ）−Ｆ                  （１−１−５）    ２％
３−ＢＢＺＢ（Ｆ）−ＯＣＦ３            （１−１−６）    ６％
５−ＢＢＺＢ（Ｆ）−ＯＣＦ３            （１−１−６）    ６％
３−ＨＢ（Ｆ，Ｆ）ＺＢ（Ｆ，Ｆ）−Ｆ    （１−２−１）    ３％
３−ＨＢ（Ｆ，Ｆ）ＺＢ（Ｆ）−Ｆ        （１−２−２）    ３％
３−ＨＢ（Ｆ，Ｆ）ＺＢ（Ｆ）−ＯＣＦ３  （１−２−４）    ３％
２−ＨＨＢ（Ｆ，Ｆ）−Ｆ                （２−１−１）    ３％
３−ＨＨＢ（Ｆ，Ｆ）−Ｆ                （２−１−１）    ７％
２−Ｈ２ＨＢ（Ｆ，Ｆ）−Ｆ              （２−１−２）    ５％
３−Ｈ２ＨＢ（Ｆ，Ｆ）−Ｆ              （２−１−２）  １１％
４−Ｈ２ＨＢ（Ｆ，Ｆ）−Ｆ              （２−１−２）    ８％
５−Ｈ２ＨＢ（Ｆ，Ｆ）−Ｆ              （２−１−２）  １５％
３−ＨＢＢ（Ｆ，Ｆ）−Ｆ                （２−２−１）    ２％
３−ＨＢ（Ｆ）Ｂ（Ｆ，Ｆ）−Ｆ          （２−２−３）    ３％
３−ＨＨＺＢ（Ｆ，Ｆ）−Ｆ              （−）            ５％
３−ＨＨＺＢ（Ｆ）−Ｆ                  （−）            ６％
５−ＨＨＺＢ（Ｆ）−Ｆ                  （−）            ５％
３−ＨＨＺＢ（Ｆ）−ＯＣＦ３            （−）            ４％
５−ＨＨＺＢ（Ｆ）−ＯＣＦ３            （−）            ３％
ＮＩ＝８０．１℃；ＴＣ＜−３０℃；Δｎ＝０．０９４；η＝３０．７ｍＰａ・ｓ；Ｖｔｈ＝１．２２Ｖ；ＶＨＲ−１＝９８．２％；ＶＨＲ−２＝９７．７％．
【００７０】
実施例１１
３−ＢＢＺＢ（Ｆ）−ＯＣＦ３            （１−１−６）    ５％
５−ＢＢＺＢ（Ｆ）−ＯＣＦ３            （１−１−６）    ５％
３−ＢＢ（Ｆ，Ｆ）ＺＢ（Ｆ，Ｆ）−Ｆ    （１−２−６）    ５％
５−ＢＢ（Ｆ，Ｆ）ＺＢ（Ｆ，Ｆ）−Ｆ    （１−２−６）    ５％
３−ＢＢ（Ｆ，Ｆ）ＺＢ−Ｆ              （１−２−８）    ４％
５−ＢＢ（Ｆ，Ｆ）ＺＢ−Ｆ              （１−２−８）    ４％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
２−ＨＨＺＢ（Ｆ）−Ｆ                  （−）            ５％
３−ＨＨＺＢ（Ｆ）−Ｆ                  （−）            ６％
４−ＨＨＺＢ（Ｆ）−Ｆ                  （−）            ５％
５−ＨＨＺＢ（Ｆ）−Ｆ                  （−）            ６％
ＮＩ＝８５．６℃；ＴＣ＜−３０℃；Δｎ＝０．０９９；η＝２９．１ｍＰａ・ｓ；Ｖｔｈ＝１．１９Ｖ；ＶＨＲ−１＝９８．５％；ＶＨＲ−２＝９７．１％．
【００７１】
実施例１２
３−ＢＢＺＢ（Ｆ）−Ｆ                  （１−１−５）    ２％
３−ＢＢＺＢ（Ｆ）−ＯＣＦ２Ｈ          （１−１−８）    ６％
５−ＢＢＺＢ（Ｆ）−ＯＣＦ２Ｈ          （１−１−８）    ６％
３−ＨＢ（Ｆ，Ｆ）ＺＢ（Ｆ，Ｆ）−Ｆ    （１−２−１）    ３％
３−ＨＢ（Ｆ，Ｆ）ＺＢ（Ｆ）−Ｆ        （１−２−２）    ３％
３−ＨＢ（Ｆ，Ｆ）ＺＢ（Ｆ）−ＯＣＦ２Ｈ（１−２−１１）  ３％
２−ＨＨＢ（Ｆ，Ｆ）−Ｆ                （２−１−１）    ３％
３−ＨＨＢ（Ｆ，Ｆ）−Ｆ                （２−１−１）    ７％
２−Ｈ２ＨＢ（Ｆ，Ｆ）−Ｆ              （２−１−２）    ５％
３−Ｈ２ＨＢ（Ｆ，Ｆ）−Ｆ              （２−１−２）  １１％
４−Ｈ２ＨＢ（Ｆ，Ｆ）−Ｆ              （２−１−２）    ８％
５−Ｈ２ＨＢ（Ｆ，Ｆ）−Ｆ              （２−１−２）  １５％
３−Ｈ２ＢＢ（Ｆ，Ｆ）−Ｆ              （２−２−２）    ２％
３−ＨＢ（Ｆ）Ｂ（Ｆ，Ｆ）−Ｆ          （２−２−３）    ３％
３−ＨＨＺＢ（Ｆ，Ｆ）−Ｆ              （−）            ５％
３−ＨＨＺＢ（Ｆ）−Ｆ                  （−）            ６％
５−ＨＨＺＢ（Ｆ）−Ｆ                  （−）            ５％
３−ＨＨＺＢ（Ｆ）−ＯＣＦ２Ｈ          （−）            ４％
５−ＨＨＺＢ（Ｆ）−ＯＣＦ２Ｈ          （−）            ３％
ＮＩ＝８０．３℃；ＴＣ＜−３０℃；Δｎ＝０．０９５；η＝３０．５ｍＰａ・ｓ；Ｖｔｈ＝１．２５Ｖ；ＶＨＲ−１＝９８．３％；ＶＨＲ−２＝９７．８％．
【００７２】
実施例１３
３−ＢＢＺＢ（Ｆ）−Ｆ                  （１−１−５）    ５％
５−ＢＢＺＢ（Ｆ）−Ｆ                  （１−１−５）    ５％
２−ＨＢＺＢ（Ｆ）−ＯＣＦ２Ｈ          （１−１−７）    ３％
３−ＨＢＺＢ（Ｆ）−ＯＣＦ２Ｈ          （１−１−７）    ５％
５−ＨＢＺＢ（Ｆ）−ＯＣＦ２Ｈ          （１−１−７）    ５％
３−ＢＢ（Ｆ，Ｆ）ＺＢ−ＯＣＦ２Ｈ      （１−２−１４）  ５％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １１％
５−ＨＢＢ（Ｆ，Ｆ）−Ｆ                （２−２−１）  １１％
ＮＩ＝８０．４℃；ＴＣ＜−３０℃；Δｎ＝０．１０５；η＝２５．９ｍＰａ・ｓ；Ｖｔｈ＝１．２７Ｖ；ＶＨＲ−１＝９８．７％；ＶＨＲ−２＝９７．２％．
【００７３】
実施例１４
２−ＨＢＺＢ（Ｆ）−Ｆ                  （１−１−２）    ４％
３−ＨＢＺＢ（Ｆ）−Ｆ                  （１−１−２）    ６％
４−ＨＢＺＢ（Ｆ）−Ｆ                  （１−１−２）    ６％
５−ＨＢＺＢ（Ｆ）−Ｆ                  （１−１−２）    ６％
３−ＢＢＺＢ（Ｆ）−ＯＣＦ２Ｈ          （１−１−８）    ５％
５−ＢＢＺＢ（Ｆ）−ＯＣＦ２Ｈ          （１−１−８）    ５％
３−ＢＢ（Ｆ，Ｆ）ＺＢ−Ｆ              （１−２−８）    ４％
５−ＢＢ（Ｆ，Ｆ）ＺＢ−Ｆ              （１−２−８）    ４％
３−ＢＢ（Ｆ，Ｆ）ＺＢ（Ｆ）−ＯＣＦ２Ｈ（１−２−１３）  ５％
５−ＢＢ（Ｆ，Ｆ）ＺＢ（Ｆ）−ＯＣＦ２Ｈ（１−２−１３）  ５％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
ＮＩ＝８３．２℃；ＴＣ＜−３０℃；Δｎ＝０．１０５；η＝３０．１ｍＰａ・ｓ；Ｖｔｈ＝１．１７Ｖ；ＶＨＲ−１＝９８．１％；ＶＨＲ−２＝９７．５％．
【００７４】
実施例１５
３−ＢＢＺＢ（Ｆ）−Ｆ                  （１−１−５）    ５％
５−ＢＢＺＢ（Ｆ）−Ｆ                  （１−１−５）    ５％
２−ＨＢＺＢ（Ｆ）−ＯＣＦ２Ｈ          （１−１−７）    ３％
３−ＨＢＺＢ（Ｆ）−ＯＣＦ２Ｈ          （１−１−７）    ５％
４−ＨＢＺＢ（Ｆ）−ＯＣＦ２Ｈ          （１−１−７）    ３％
５−ＨＢＺＢ（Ｆ）−ＯＣＦ２Ｈ          （１−１−７）    ４％
３−ＨＢ（Ｆ，Ｆ）ＺＢ−ＯＣＦ２Ｈ      （１−２−１２）  ３％
３−ＨＨＢ（Ｆ，Ｆ）−Ｆ                （２−１−１）    ９％
４−ＨＨＢ（Ｆ，Ｆ）−Ｆ                （２−１−１）    ４％
３−Ｈ２ＨＢ（Ｆ，Ｆ）−Ｆ              （２−１−２）  １０％
５−Ｈ２ＨＢ（Ｆ，Ｆ）−Ｆ              （２−１−２）  １０％
３−ＨＨ２Ｂ（Ｆ，Ｆ）−Ｆ              （２−１−３）  １０％
５−ＨＨ２Ｂ（Ｆ，Ｆ）−Ｆ              （２−１−３）    ７％
３−ＨＢＢ（Ｆ，Ｆ）−Ｆ                （２−２−１）  １０％
５−ＨＢＢ（Ｆ，Ｆ）−Ｆ                （２−２−１）    ７％
３−ＨＢ（Ｆ）Ｂ（Ｆ，Ｆ）−Ｆ          （２−２−３）    ５％
ＮＩ＝８０．５℃；ＴＣ＜−３０℃；Δｎ＝０．１０５；η＝２６．７ｍＰａ・ｓ；Ｖｔｈ＝１．２７Ｖ；ＶＨＲ−１＝９８．１％；ＶＨＲ−２＝９７．２％．
【００７５】
【発明の効果】
本発明の組成物は、組成物に必要な一般的特性を有し、さらに０．０８０〜０．１２０の光学異方性、正の誘電率異方性、特に低いしきい値電圧、および特に高い電圧保持率を有する。本発明のＡＭ素子は、この組成物を含有し、そしてＡＭ素子に必要な一般的特性、小さな消費電力および大きなコントラスト比を有する。この組成物は、透過型のＡＭ素子に特に適する。
【００７６】
本発明のもう一つの組成物は、組成物に必要な一般的特性、適切な光学異方性、正の誘電率異方性、特に低いしきい値電圧、および特に高い電圧保持率の特性において、幾つかの特性を充足する。この組成物は、幾つかの特性におけるバランスが適切である。本発明の素子は、この組成物を含有する。